НЕИЗОЦИАНАТНЫЕ ЖЕСТКИЕ ПОЛИМЕРНЫЕ ПЕНЫ, ПОЛУЧАЕМЫЕ ПО РЕАКЦИИ ПРИСОЕДИНЕНИЯ УГЛЕРОДА ПО МИХАЭЛЮ, И СПОСОБ ПЕНООБРАЗОВАНИЯ

1. Способ изготовления полимерной пены, включающий в себя стадии
получения, по меньшей мере, частично вспененной реакционной смеси смешением при температуре, по меньшей мере, 10˚C (1) многофункционального акцептора в реакции Михаэля, который содержит множество в расчете на одну молекулу являющихся акцепторами в реакции Михаэля функциональных групп, с (2) многофункциональным донором углерода в реакции Михаэля в присутствии (3) поверхностно-активного вещества, (4) катализатора реакции присоединения углерода по Михаэлю и (5) композиции вспенивающего реагента, содержащей вспенивающий реагент, температура кипения которого находится в диапазоне от -40˚C до +100˚C,
дозирования частично вспененной реакционной смеси и
отверждения дозированной реакционной смеси для получения полимерной пены,
где, по меньшей мере, частично вспененную реакционную смесь готовят путем
(a) получения находящегося под давлением компонента А, содержащего многофункциональный акцептор в реакции Михаэля и растворенную в компоненте А композицию вспенивающего реагента, содержащую вспенивающий реагент, температура кипения которого находится в диапазоне от -40˚C до +100˚C, где вязкость по Брукфильду компонента А при температуре 25˚C составляет 5000
сантипуаз или менее,
(b) отдельного получения находящегося под давлением компонента В, содержащего многофункциональный донор углерода в реакции Михаэля, поверхностно-активное вещество и растворенную в компоненте В композицию вспенивающего реагента, содержащую вспенивающий реагент, температура кипения которого находится в диапазоне от -40˚C до +100˚C, где вязкость по Брукфильду компонента В при температуре 25˚C составляет от 0,2 до 5-ти кратного значения вязкости компонента А, но не превышает 2500 сантипуаз,
(c) раздельного сброса давления для находящегося под давлением компонента А и находящегося под давлением компонента В так, чтобы каждый из компонента А и компонента В, по меньшей мере, частично вспенивался бы благодаря расширению композиции вспенивающего реагента,
(d) смешивания, по меньшей мере, частично вспененного компонента А и, по меньшей мере, частично вспененного компонента В в присутствии катализатора реакции присоединения углерода по Михаэлю для получения реакционной смеси.
2. Способ по п. 1, при котором частично вспененную реакционную смесь дозируют на субстрат и отверждают на субстрате для получения заготовки панели.
3. Способ по п. 1 или 2, при котором стадию (c) осуществляют, отдельно дозируя компонент А в отдельные трубки, стадию (d) проводят, смешивая, по меньшей мере, частично вспененный компонент А и, по меньшей мере, частично вспененный компонент В в смесительной камере, а получающуюся в результате реакционную
смесь выпускают из смесительной камеры через форсунку перед стадией (e).
4. Способ по любому предшествующему пункту, при котором многофункциональный акцептор в реакции Михаэля представляет собой полиакрилат, а многофункциональный донор углерода в реакции Михаэля представляет собой, по меньшей мере, одно соединение, которое обладает одной или несколькими β-дикетогруппами или β-цианокетогруппами.
5. Способ по п. 4, при котором многофункциональный донор углерода в реакции Михаэля содержит две или более ацетоацетатные, цианоацетатные, ацетоацетамидные или малонатные группы.
6. Способ по любому предшествующему пункту, дополнительно отличающийся тем, что многофункциональный акцептор в реакции Михаэля представляет собой смесь, по меньшей мере, одного бифункционального акрилатного соединения и, по меньшей мере, одного тетрафункционального акрилатного соединения.
7. Способ по любому предшествующему пункту, дополнительно отличающийся тем, что многофункциональный донор в реакции Михаэля содержит две или более ацетоацетатные группы.
8. Способ по любому предшествующему пункту, при котором композиция вспенивающего реагента содержит вспенивающий реагент, температура кипения которого находится в диапазоне от -40˚C до +10˚C, и вспенивающий реагент, температура кипения которого находится в диапазоне от 15˚C до +70˚C.
9. Наносимая распылением полимерная пеносистема, включающая
в свой состав:
(a) компонент А, содержащий многофункциональный акцептор в реакции Михаэля, который обладает множеством в расчете на одну молекулу являющихся акцепторами в реакции Михаэля функциональных групп и растворенную в компоненте А композицию вспенивающего реагента, содержащую вспенивающий реагент, температура кипения которого находится в диапазоне от -40˚C до +100˚C, где вязкость по Брукфильду компонента А при температуре 25˚C составляет 2500 сантипуаз или менее,
(b) отдельный компонент В, содержащий многофункциональный донор углерода в реакции Михаэля, поверхностно-активное вещество и растворенную в компоненте В композицию вспенивающего реагента, содержащую вспенивающий реагент, температура кипения которого находится в диапазоне от -40˚C до +100˚C, где вязкость по Брукфильду компонента В при температуре 25˚C составляет от 0,2 до 5-ти кратного значения вязкости компонента А, но не превышает 2500 сантипуаз, и
(c) катализатор реакции присоединения углерода по Михаэлю.
10. Наносимая распылением полимерная пеносистема по п. 9, где композиция вспенивающего реагента содержит вспенивающий реагент, температура кипения которого находится в диапазоне от -40˚C до +10˚C, и вспенивающий реагент, температура кипения которого находится в диапазоне от 15˚C до +70˚C.
11. Полимерная пена, которая представляет собой реакционный продукт наносимой распылением полимерной пеносистемы по п. 9 или 10.
12. Полимерная пена по п. 11, дополнительно отличающаяся тем, что ее плотность составляет 40 килограмм на кубический метр или менее, а удельная прочность при сжатии составляет 3,5 кН×м/кг или более.